КАРТОН С УЛУЧШЕННЫМ ПРЕДЕЛОМ ПРОЧНОСТИ ПРИ СЖАТИИ

1. Гофрированный фибровый картон, содержащий целлюлозные волокна, причем упомянутый гофрированный фибровый картон имеет по меньшей мере один из индекса геометрического растяжения в диапазоне от 32 до 65 Нм/г, индекса вязкости разрушения в диапазоне от 14 до 24 Джм/кг и индекса кольцевого сопротивления раздавливанию в диапазоне от 5 до 10 Нм/г, измеренных при относительной влажности ОВ 85%; отличающийся тем, что целлюлозные волокна содержат смесь менее измельченных волокон, имеющих значение по Шопперу-Риглеру (SR) в диапазоне от 15 до 28, и микрофибриллированных целлюлозных волокон, причем эта смесь содержит упомянутую микрофибриллированную целлюлозу в диапазоне от 1% до 5% по массе от сухого содержания целлюлозных волокон.
2. Гофрированный фибровый картон по п. 1, причем упомянутый гофрированный фибровый картон содержит гидрофобную проклеивающую добавку.
3. Гофрированный фибровый картон по п. 2, причем гидрофобная проклеивающая добавка является одним из димера алкилкетена (AKD), янтарных ангидридов (ASA), смоляных проклеек и стиролмалеинового ангидрида (SMA) или их эмульсий, или модификаций, или смесей.
2
4. Гофрированный фибровый картон по любому из предшествующих пунктов, причем упомянутый гофрированный фибровый картон имеет основную массу в диапазоне от 250 до 450 г/м и толщину в диапазоне от 400 до 500 мкм.
5. Гофрированный фибровый картон по любому из предшествующих пунктов, имеющий индекс вязкости разрушения, измеренный в Джм/кг при ОВ 85%, который в диапазоне от 5 до 12% выше по сравнению с обычным гофрированным фибровым картоном.
6. Способ изготовления гофрированного фибрового картона, содержащего целлюлозные волокна, причем картон или гофрированный фибровый картон имеет по меньшей мере один из индекса геометрического растяжения в диапазоне от 32 до 65 Нм/г, индекса вязкости разрушения в диапазоне от 14 до 24 Джм/кг и индекса кольцевого сопротивления раздавливанию в диапазоне от 5 до 10 Нм/г, измеренных при относительной влажности ОВ 85%, и причем гофрированный фибровый картон производится из основной древесной массы, отличающийся тем, что основная древесная масса содержит менее измельченные целлюлозные волокна, имеющие значение по Шопперу-Риглеру в диапазоне от 15 до 28,
и при этом упомянутый способ содержит этапы
обеспечения бумажной массы, содержащей упомянутую основную древесную массу;
добавления раствора микрофибриллированной целлюлозы к упомянутой бумажной массе, причем содержание микрофибриллированной целлюлозы находится в диапазоне от 1% до 5% по массе от сухого содержания целлюлозных волокон.
7. Способ по п. 6, причем способ дополнительно содержит этап поверхностного проклеивания упомянутого гофрированного фибрового картона на мокрой части процесса, причем на упомянутом этапе поверхностного проклеивания добавляют поверхностную гидрофобную проклеивающую добавку.
8. Способ по любому из пп. 6 или 7, причем гидрофобная проклеивающая добавка является одним из димера алкилкетена (AKD), янтарных ангидридов (ASA), смоляных проклеек, стиролмалеинового ангидрида (SMA) или их эмульсий, или модификаций, или смесей.
9. Способ по любому из пп. 6-8, причем из упомянутой бумажной массы изготавливают либо одно из бумаги для гофрирования и картона для плоских слоев, либо и бумагу для гофрирования, и картон для плоских слоев гофрированного фибрового картона.
10. Способ по любому из пп. 6-9, причем упомянутая основная древесная масса содержит любую из сырой и переработанной древесной массы.
11. Способ по п. 10, причем основная древесная масса содержит любую из химической древесной массы, механической древесной массы, термомеханической древесной массы и химико-термомеханической древесной массы.
12. Гофрированный фибровый картон, содержащий целлюлозные волокна, полученный способом по любому из пп. 6-11, имеющий по меньшей мере один из индекса геометрического растяжения в диапазоне от 32 до 65 Нм/г, индекса вязкости разрушения в диапазоне от 14 до 24 Джм/кг и индекса кольцевого сопротивления раздавливанию в диапазоне от 5 до 10 Нм/г, измеренных при относительной влажности ОВ 85%, причем упомянутые целлюлозные волокна содержат смесь менее измельченных волокон и микрофибриллированной целлюлозы, причем упомянутые менее измельченные волокна имеют значение SR от 15 до 28.
13. Гофрированный фибровый картон по п. 12, имеющий вязкость разрушения, измеренную в Джм/кг при ОВ 85%, на 5-12% выше по сравнению с обычным гофрированным фибровым картоном.
14. Применение гофрированного фибрового картона по любому из пп. 1-5 или 12-13 для изготовления любого из коробки, лотка и упаковки.